상기 의 방법 에 의해 제작 된 석영관 을 산소 - 프로판 혼합 기체 불꽃 토치 ( ⑤) 와 오일 확산 장치 가열 조절기 ( ②) 를 통해 500 , 600 , 700 , 800 ℃ 의 온도 에서 각각 5 시간 동안 열처리 한 후 석영관 을 개봉 하 여 생성물 이 MgxRhy 형태 의 합금 이 생성 되 었 는지 를 X - 선 회절 분석기 로 확인 하 여 그 결과 를 도 3 과 도 4 에 나타내 었 다 .